Aジルコニウム、B硝酸イオン、C芳香族スルホン酸、及び、Dフッ素イオンを含有する液体組成物によりクロムフリー保護皮膜を形成する金属の保護皮膜形成方法。前記液体組成物が、更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸及びアンモニウムからなる群のうちの1種以上を含む請求項1に記載の保護皮膜形成方法。被処理金属が亜鉛、アルミニウム、マグネシウム、銅、ニッケル、クロム、鉄、錫及びこれらの合金からなる群のうちの1種以上である請求項1又は2に記載の保護皮膜形成方法。前記保護皮膜の形成後に、更にケイ素、樹脂及びワックスからなる群のうちの一種以上を含有するコーティング剤にて後処理を行う請求項1~3のいずれかに記載の保護皮膜形成方法。前記保護皮膜の形成前に、被処理金属に、脱脂、活性化又は表面調整のための前処理を行う請求項1~4のいずれかに記載の保護皮膜形成方法。Aジルコニウム、B硝酸イオン、C芳香族スルホン酸、及び、Dフッ素イオンを含有する金属のクロムフリー保護皮膜形成処理剤。更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸及びアンモニウムからなる群のうちの1種以上を含む請求項6に記載の保護皮膜形成処理剤。六価クロムフリー金属保護皮膜において、外観、耐食性及び塗装密着性の全てに優れた保護形成は存在せず、耐食性が優れていても外観や塗装密着性に問題が確認される等、改善が必要な状況である。このような背景下、本発明は、金属表面、特に、亜鉛または亜鉛合金表面、アルミニウムまたはアルミニウム合金表面、マグネシウムまたはマグネシウム合金表面上に、外観、耐食性及び塗装密着性全てに優れた完全クロムフリー金属保護皮膜を形成する方法及び保護被膜形成処理剤を提供するものである。本発明者らは上記課題を解決するために鋭意検討した結果、Aジルコニウム、B硝酸イオン、C芳香族スルホン酸、及び、Dフッ素イオンを含有する液体組成物により処理を行うことで、被処理金属上に外観、耐食性及び塗装密着性に優れた完全クロムフリーの保護皮膜が形成されることを見出した。また上記液体組成物に更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸、アンモニウムからなる群のうちの1種以上を添加することで、更に耐食性が良好な保護皮膜が形成されることを見出した。以上の知見を基礎として完成した本発明は一側面において、Aジルコニウム、B硝酸イオン、C芳香族スルホン酸、及び、Dフッ素イオンを含有する液体組成物によりクロムフリー保護皮膜を形成する金属の保護皮膜形成方法である。本発明に係る保護皮膜形成方法の一実施形態においては、前記液体組成物が、更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸及びアンモニウムからなる群のうちの1種以上を含む。本発明に係る保護皮膜形成方法の別の一実施形態においては、被処理金属が亜鉛、アルミニウム、マグネシウム、銅、ニッケル、クロム、鉄、錫及びこれらの合金からなる群のうちの1種以上である。本発明に係る保護皮膜形成方法の更に別の一実施形態においては、更にケイ素、樹脂及びワックスからなる群のうちの一種以上を含有するコーティング剤にて後処理を行う。本発明に係る保護皮膜形成方法の更に別の一実施形態においては、前記保護皮膜の形成前に、被処理金属に、脱脂、活性化又は表面調整のための前処理を行う。本発明は他の側面において、Aジルコニウム、B硝酸イオン、C芳香族スルホン酸、及び、Dフッ素イオンを含有する金属のクロムフリー保護皮膜形成処理剤である。本発明に係る保護皮膜形成処理剤の一実施形態においては、更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸及びアンモニウムからなる群のうちの1種以上を含む。本発明によれば、被処理金属表面に、一切のクロムを含有せず、且つ、均一で良好な外観と耐食性と塗装密着性とを兼ね備えた皮膜を形成することができる。被処理金属本発明の保護皮膜を形成する被処理金属としては、亜鉛、アルミニウム、マグネシウム、銅、ニッケル、クロム、鉄、錫及びこれらの合金等が挙げられる。本発明で形成される保護皮膜は、特に亜鉛めっき、亜鉛合金めっき、亜鉛ダイキャスト、アルミニウム、ダイキャストを含むアルミニウム合金、マグネシウム、ダイキャストを含むマグネシウム合金に対し効果的に作用する。反応の詳細な機構については、ジルコニウムが強固な皮膜骨格を形成し、硝酸イオンと芳香族スルホン酸とフッ素イオンとが皮膜形成を適切に促進するものと考えられ、この4成分が同時に存在することにより、相乗的に皮膜形成が促進され、強固な皮膜が形成されるものと考えられる。また、珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸、アンモニウムといった物質を添加することにより更に耐食性が良好となる。金属カチオンについては皮膜骨格形成成分として作用し、また珪酸化合物や有機酸や無機アニオンやアンモニウムについては皮膜形成の更なる促進の他に、皮膜成分としても作用することで耐食性の向上に寄与しているものと推測される。ジルコニウムの供給源ジルコニウムの供給源としては、オキシ塩化ジルコニウム、硫酸ジルコニウム、硝酸ジルコニウム、酸化ジルコニウム、ジルコンフッ化アンモニウム、ジルコンフッ化水素酸、ジルコニウムゾル等のジルコニウム化合物が利用できる。ジルコニウムの化合物であれば、上記以外の物質でもジルコニウムの供給源として利用できる。これらジルコニウム化合物は、一種又は二種以上を供給源として使用することができる。当該化合物のジルコニウム濃度としては、0.001~50g/Lが好ましく、0.01~20g/Lであるのがより好ましい。ジルコニウム濃度が上記範囲内で良好な化成皮膜が形成でき、安定な外観、耐食性及び塗装密着性が得られる。ジルコニウム濃度が0.001g/Lより低下すると耐食性と塗装密着性の低下を招き、50g/Lを超えるとコストメリットの低下と共に、処理液中に沈殿が発生しやすくなり好ましくない。硝酸イオンの供給源硝酸イオンの供給源としては、硝酸、硝酸ナトリウム、硝酸アンモニウム、硝酸マグネシウム、硝酸カルシウム等の各種硝酸化合物が利用できる。硝酸ジルコニウム等のジルコニウム化合物に含有される硝酸イオンも供給源として利用できる。硝酸イオンの化合物であれば、上記以外の物質も硝酸イオンの供給源として利用できる。これら硝酸イオンは、硝酸化合物を一種または二種以上を供給源として使用することができる。硝酸イオンの濃度は、0.001~200g/Lが好ましく、0.01~100g/Lであるのがより好ましい。硝酸イオンの濃度が上記範囲内であれば、良好な化成皮膜が形成でき、安定な外観、耐食性、塗装密着性が得られる。硝酸イオンの濃度が0.001g/Lより低下すると耐食性と塗装密着性の低下を招き、200g/Lを超えるとコストメリットの低下と共に、処理外観でムラが発生しやすくなり好ましくない。芳香族スルホン酸の供給源芳香族スルホン酸の供給源としては、ベンゼンスルホン酸、トルエンスルホン酸、ニトロベンゼンスルホン酸やこれら芳香族スルホン酸の塩等が利用できる。芳香族スルホン酸の化合物であれば、上記以外の物質でも芳香族スルホン酸の供給源として利用できる。これら芳香族スルホン酸は一種または二種以上を供給源として使用することができる。芳香族スルホン酸の濃度は、0.001~100g/Lが好ましく、0.01~50g/Lであるのがより好ましい。芳香族スルホン酸濃度が上記範囲内であれば、良好な化成皮膜が形成でき、安定な外観、耐食性、塗装密着性が得られる。芳香族スルホン酸が0.001g/Lより低下すると耐食性の低下を招き、100g/Lを超えるとコストメリットの低下と共に、沈殿が発生しやすくなり好ましくない。フッ素イオンの供給源フッ素イオンの供給源としては、フッ化水素、フッ化ナトリウム、酸性フッ化ナトリウム、フッ化アンモニウム、酸性フッ化アンモニウム、フッ化カリウム、ケイフッ化物、ジルコンフッ化アンモニウム、ジルコンフッ化水素酸、ホウフッ化物等のフッ素化合物が使用できる。フッ素イオンの化合物であれば、上記以外の物質でもフッ素イオンの供給源として利用できる。これらフッ素化合物は一種または二種以上を供給源として使用することができる。フッ素イオンの濃度は、0.001~80g/Lが好ましく、0.01~40g/Lであるのがより好ましい。フッ素イオン濃度が上記範囲内で良好な化成皮膜が形成でき、安定な外観、耐食性、塗装密着性が得られる。フッ素イオンが0.001g/Lより低下すると耐食性と塗装密着性の低下を招き、80g/Lを超えるとコストメリットの低下と共に、沈殿が発生しやすくなり好ましくない。珪酸化合物の供給源珪酸化合物の供給源としては珪酸ナトリウム、珪酸カリウム、オルソ珪酸塩、メタ珪酸塩、コロイダルシリカ等の珪酸化合物が使用できる。珪酸の化合物であれば、上記以外の物質でも珪酸化合物の供給源として利用できる。これら珪酸化合物は一種または二種以上を使用することができる。珪酸化合物の濃度は、0.001~20g/Lが好ましく、0.01~10g/Lであるのがより好ましい。珪酸濃度が上記範囲内で良好な化成皮膜が形成でき、安定な外観、耐食性、塗装密着性が得られる。珪酸化合物が0.001g/Lより低下すると耐食性の向上効果が得られにくく、20g/Lを超えるとコストメリットの低下と共に、沈殿が発生しやすくなり好ましくない。芳香族スルホン酸以外の有機酸の供給源芳香族スルホン酸以外の有機酸の供給源としては、ギ酸、酢酸、プロピオン酸、グルコン酸、酪酸、シュウ酸、マロン酸、琥珀酸、グルタル酸、アジピン酸、マレイン酸、フマル酸、安息香酸、フタル酸、酒石酸、グリコール酸、ジグリコール酸、乳酸、グリシン、クエン酸、リンゴ酸、エチレンジアミン四酢酸、ニトリロ三酢酸やこれらの有機酸塩等が利用できる。有機酸の化合物であれば、上記以外の物質でも有機酸の供給源として利用できる。これら有機酸は一種または二種以上を供給源として使用することができる。有機酸の濃度は、0.001~200g/Lが好ましく、0.01~100g/Lの範囲であるのがより好ましい。有機酸濃度が上記範囲内で良好な化成皮膜が形成でき、安定な外観、耐食性、塗装密着性が得られる。有機酸濃度が0.001g/Lより低下すると耐食性の向上効果が得られにくく、200g/Lを超えるとコストメリットの低下と共に、廃水処理性低下するため好ましくない。アミンの供給源アミンの供給源としては、モノエタノールアミン、ジエタノールアミン、トリエタノールアミン、メチルアミン、ジエチルアミン、エチレンジアミン、グリシン、アリルアミン等が利用できる。アミンであれば、上記以外の物質でもアミンの供給源として利用できる。これらアミンは一種または二種以上を供給源として使用することができる。アミンの濃度は、0.001~200g/Lが好ましく、0.01~100g/Lの範囲であるのがより好ましい。アミン濃度が上記範囲内で良好な化成皮膜が形成でき、安定な外観、耐食性、塗装密着性が得られる。アミン濃度が0.001g/Lより低下すると耐食性の向上効果が得られにくく、200g/Lを超えるとコストメリットの低下と共に、廃水処理性低下するため好ましくない。亜鉛の供給源亜鉛の供給源としては、酸化亜鉛、硝酸亜鉛、硫酸亜鉛、塩化亜鉛、酢酸亜鉛、炭酸亜鉛等の亜鉛化合物が利用できる。亜鉛の化合物であれば、上記以外の物質でも亜鉛の供給源として利用できる。これら亜鉛化合物は一種または二種以上を供給源として使用することができる。亜鉛濃度は、0.001~50g/Lが好ましく、0.01~30g/Lであるのがより好ましい。亜鉛濃度が上記範囲内で良好な化成皮膜が形成でき、安定な外観、耐食性、塗装密着性が得られる。亜鉛濃度が0.001g/Lより低下すると耐食性の向上効果が得られにくく、50g/Lを超えるとコストメリットの低下と共に、沈殿が発生しやすくなり好ましくない。マグネシウムの供給源マグネシウムの供給源としては、硝酸マグネシウム、硫酸マグネシウム、塩化マグネシウム、酢酸マグネシウム、炭酸マグネシウム等のマグネシウム化合物が利用できる。マグネシウムの化合物であれば、上記以外の物質でもマグネシウムの供給源として利用できる。これらマグネシウム化合物は一種または二種以上を供給源として使用することができる。マグネシウム濃度は、0.001~50g/Lが好ましく、0.01~30g/Lの範囲であるのがより好ましい。マグネシウム濃度が上記範囲内で良好な化成皮膜が形成でき、安定な外観、耐食性、塗装密着性が得られる。マグネシウム濃度が0.001g/Lより低下すると耐食性の向上効果が得られにくく、50g/Lを超えるとコストメリットの低下と共に、沈殿が発生しやすくなり好ましくない。アルミニウムの供給源アルミニウムの供給源としては、硝酸アルミニウム、硫酸アルミニウム、塩化アルミニウム、酢酸アルミニウム、炭酸アルミニウム、コロイダルアルミナ等のアルミニウム化合物が利用できる。アルミニウムの化合物であれば、上記以外の物質でもアルミニウムの供給源として利用できる。これらアルミニウム化合物は一種または二種以上を供給源として使用することができる。アルミニウム濃度として0.001~50g/Lが好ましく、0.01~30g/Lであるのがより好ましい。アルミニウム濃度が上記範囲内で良好な化成皮膜が形成でき、安定な外観、耐食性、塗装密着性が得られる。アルミニウム濃度が0.001g/Lより低下すると耐食性の向上効果が得られにくく、50g/Lを超えるとコストメリットの低下と共に、沈殿が発生しやすくなり好ましくない。カルシウムの供給源カルシウムの供給源としては、硝酸カルシウム、硫酸カルシウム、塩化カルシウム、酢酸カルシウム、炭酸カルシウム等のカルシウム化合物が利用できる。カルシウムの化合物であれば、上記以外の物質でもカルシウムの供給源として利用できる。これらカルシウム化合物は一種または二種以上を供給源として使用することができる。カルシウム濃度として0.001~50g/Lが好ましく、0.01~30g/Lであるのがより好ましい。カルシウム濃度が上記範囲内で良好な化成皮膜が形成でき、安定な外観、耐食性、塗装密着性が得られる。カルシウム濃度が0.001g/Lより低下すると耐食性の向上効果が得られにくく、50g/Lを超えるとコストメリットの低下と共に、沈殿が発生しやすくなり好ましくない。コバルトの供給源コバルトの供給源としては、硝酸コバルト、硫酸コバルト、塩化コバルト、酢酸コバルト、炭酸コバルト等のコバルト化合物が利用できる。これらコバルト化合物は一種または二種以上を供給源として使用することができる。コバルトの化合物であれば、上記以外の物質でもコバルトの供給源として利用できる。コバルト濃度は、0.001~50g/Lが好ましく、0.01~30g/Lであるのがより好ましい。コバルト濃度が上記範囲内で良好な化成皮膜が形成でき、安定な外観、耐食性、塗装密着性が得られる。コバルト濃度が0.001g/Lより低下すると耐食性の向上効果が得られにくく、50g/Lを超えるとコストメリットの低下と共に、沈殿が発生しやすくなり好ましくない。ニッケルの供給源ニッケルの供給源としては、硝酸ニッケル、硫酸ニッケル、塩化ニッケル、酢酸ニッケル、炭酸ニッケル、スルファミン酸ニッケル等のニッケル化合物が利用できる。ニッケルの化合物であれば、上記以外の物質でもニッケルの供給源として利用できる。これらニッケル化合物は一種または二種以上を供給源として使用することができる。ニッケル濃度は、0.001~50g/Lが好ましく、0.01~30g/Lであるのがより好ましい。ニッケル濃度が上記範囲内で良好な化成皮膜が形成でき、安定な外観、耐食性、塗装密着性が得られる。ニッケル濃度が0.001g/Lより低下すると耐食性の向上効果が得られにくく、50g/Lを超えるとコストメリットの低下と共に、沈殿が発生しやすくなり好ましくない。バナジウムの供給源バナジウムの供給源としては、硝酸バナジウム、硫酸バナジウム、塩化バナジウム、バナジン酸、メタバナジン酸カリウム、メタバナジン酸アンモニウム等のバナジウム化合物が利用できる。バナジウムの化合物であれば、上記以外の物質でもバナジウムの供給源として利用できる。これらバナジウム化合物は一種または二種以上を供給源として使用することができる。バナジウム濃度は、0.001~50g/Lが好ましく、0.01~30g/Lであるのがより好ましい。バナジウム濃度が上記範囲内で良好な化成皮膜が形成でき、安定な外観、耐食性、塗装密着性が得られる。バナジウム濃度が0.001g/Lより低下すると耐食性の向上効果が得られにくく、50g/Lを超えるとコストメリットの低下と共に、沈殿が発生しやすくなり好ましくない。タングステンの供給源タングステンの供給源としては、タングステン酸ナトリウム、タングステン酸アンモニウム、タングステン酸カリウム、タングステン酸マグネシウム等のタングステン化合物が利用できる。タングステンの化合物であれば、上記以外の物質でもタングステンの供給源として利用できる。これらタングステン化合物は一種または二種以上を供給源として使用することができる。タングステン濃度として0.001~50g/Lが好ましく、0.01~20g/Lであるのがより好ましい。タングステン濃度が上記範囲内で良好な化成皮膜が形成でき、安定な外観、耐食性、塗装密着性が得られる。タングステン濃度が0.001g/Lより低下すると耐食性の向上効果が得られにくく、50g/Lを超えるとコストメリットの低下と共に、沈殿が発生しやすくなり好ましくない。硫酸の供給源硫酸の供給源としては、硫酸、硫酸ナトリウム、硫酸カリウム、硫酸アンモニウム、硫酸マグネシウム、硫酸ジルコニウム等の硫酸塩が利用できる。硫酸塩であれば、上記以外の物質でも硫酸塩の供給源として利用できる。これら硫酸塩は一種または二種以上を供給源として使用することができる。硫酸濃度として0.001~50g/Lが好ましく、0.01~30g/Lであるのがより好ましい。硫酸濃度が上記範囲内で良好な化成皮膜が形成でき、安定な外観、耐食性、塗装密着性が得られる。硫酸濃度が0.001g/Lより低下すると耐食性の向上効果が得られにくく、50g/Lを超えるとコストメリットの低下と共に、沈殿が発生しやすくなり好ましくない。塩素の供給源塩素の供給源としては、塩酸、塩化ナトリウム、塩化カリウム、塩化アンモニウム、塩化マグネシウム、塩化ジルコニウム等の塩素化合物が利用できる。塩素化合物であれば、上記以外の物質でも塩素化合物の供給源として利用できる。これら塩素化合物は一種または二種以上を供給源として使用することができる。塩素濃度として0.001~50g/Lが好ましく、0.01~30g/Lであるのがより好ましい。塩素濃度が上記範囲内で良好な化成皮膜が形成でき、安定な外観、耐食性、塗装密着性が得られる。塩素濃度が0.001g/Lより低下すると耐食性の向上効果が得られにくく、50g/Lを超えるとコストメリットの低下と共に、沈殿が発生しやすくなり好ましくない。リンの酸素酸の供給源リンの酸素酸の供給源としては、リン酸、リン酸ナトリウム、リン酸カリウム、リン酸アンモニウム、亜リン酸、亜リン酸ナトリウム、次亜リン酸、テトラポリリン酸、トリメチルフォスフェート、トリエチルフォスフェート等のリンの酸素酸が利用できる。リンの酸素酸であれば、上記以外の物質でもリンの酸素酸の供給源として利用できる。これらリンの酸素酸は一種または二種以上を供給源として使用することができる。リンの酸素酸濃度として0.001~50g/Lが好ましく、0.01~30g/Lであるのがより好ましい。リンの酸素酸濃度が上記範囲内で良好な化成皮膜が形成でき、安定な外観、耐食性、塗装密着性が得られる。リンの酸素酸濃度が0.001g/Lより低下すると耐食性の向上効果が得られにくく、50g/Lを超えるとコストメリットの低下と共に、廃水処理性低下するため好ましくない。アンモニウムの供給源アンモニウムの供給源としては、アンモニア水、硝酸アンモニウム、硫酸アンモニウム、塩化アンモニウム、リン酸アンモニウム、フッ化アンモニウム、酸性化フッ化アンモニウム、ジルコンフッ化アンモニウム、等のアンモニウム化合物が利用できる。アンモニウム化合物であれば、上記以外の物質でもアンモニウムの供給源として利用できる。これらアンモニウムは一種または二種以上を供給源として使用することができる。アンモニウム濃度として0.001~50g/Lが好ましく、0.01~30g/Lであるのがより好ましい。アンモニウム濃度が上記範囲内で良好な化成皮膜が形成でき、安定な外観、耐食性、塗装密着性が得られる。アンモニウム濃度が0.001g/Lより低下すると耐食性の向上効果が得られにくく、50g/Lを超えるとコストメリットの低下と共に、沈殿が発生しやすくなり好ましくない。皮膜形成に用いる処理液のpHは、pH0.5~6.0の範囲が好ましく、より好ましくは1.5~5.5である。pHが0.5より低い場合は被処理金属の表面が粗面化しやすく、6.0より高い場合は皮膜化成速度が低下するとともに処理液に沈殿が生じやすくなるため好ましくない。なお、処理液のpH調整剤としては、塩酸、硫酸、硝酸の無機酸や、苛性ソーダ、苛性カリ、アンモニア水のアルカリを用いることができる。保護皮膜形成方法本発明の保護皮膜の形成は、被処理金属を上記処理剤に浸漬させることにより行う。更に保護皮膜形成後に必要に応じて水洗と乾燥等の処理を行ってもよい。また、塗布や吹き付け工程による皮膜形成も可能である。保護膜形成の前に、被処理金属の表面に、必要に応じて脱脂、活性化又は表面調整のための前処理を行ってもよい。処理液での処理温度は10~60°Cの範囲が好ましく、より好ましくは20~50°Cである。処理温度が10°Cより低い場合は化成皮膜の反応速度が低下し、60°Cより高い場合は蒸発による処理液面の低下が生じるため好ましくない。処理液での処理時間は5~600秒の範囲が好ましく、より好ましくは10~180秒である。処理時間が5秒より短い場合は皮膜化成が不十分となり、600秒より長い場合は表面が白くボケるといった外観不良が発生しやすくなるため好ましくない。保護皮膜形成処理を行う際、あらかじめ被処理金属の脱脂、活性化、表面調整を行うことで、本発明の処理外観、耐食性及び塗装密着性を向上させることが可能である。脱脂に関しては被処理金属により適した工程があるが、亜鉛めっきや亜鉛合金めっきに関してはめっき後に硝酸活性を行い、その後、保護皮膜形成処理を行うことが適している。亜鉛ダイキャストやアルミニウム、アルミニウム合金に関しては脱脂や必要に応じて活性処理を行い、その後に保護皮膜形成処理を行うことが適している。マグネシウムやマグネシウム合金に関しては、脱脂、活性化又は表面調整の後に保護皮膜形成処理を行うことが適している。これらの前処理に関しては、各被処理金属に応じて適宜行うことで本発明に係る保護皮膜形成処理の性能を引き出すことが可能である。保護皮膜形成処理を実施後に、ケイ素、樹脂及びワックスからなる群のうちの一種以上を含有するコーティング剤にて後処理を行っても良い。これらコーティング剤に特に限定はなくアクリル樹脂、オレフィン樹脂、アルキド樹脂、尿素樹脂、エポキシ樹脂、メラミン樹脂、フッ素樹脂、ポリエチレン、ポリ塩化ビニル、ポリスチレン、ポリプロピレン、メタクリル樹脂、フェノール樹脂、ポリエステル樹脂、ポリウレタン、ポリアミド、ポリカーボネート等の樹脂類やケイ酸塩、コロイダルシリカ等を成分とするコーティング剤を用いても良い。これらの樹脂濃度は、0.01~800g/Lが好ましいが、適切な濃度は樹脂の種類により異なる。コーティング剤としては、具体的には、コスマーコート商品名、関西ペイント株、ハイシール272商品名、日本表面化学株、ストロンJコート商品名、日本表面化学株、トライナーTR-170商品名、日本表面化学株、フィニガード商品名、Coventya社等が挙げられる。アクリル樹脂としては、具体的には、ヒロタイト商品名、日立化成株、アロセット株日本触媒等があり、オレフィン樹脂については、フローセン商品名、住友精化株、PES商品名、日本ユニカー株、ケミパール商品名、三井化学株、サンファイン商品名、旭化成株等が挙げられる。以下、本発明の実施例を示すが、これらは本発明をより良く理解するために提供するものであり、本発明が限定されることを意図するものではない。試験片として、鋼板に電気亜鉛めっき、鋼板に電気亜鉛鉄合金めっき鉄共析率0.3w、亜鉛ダイキャストZDC2、アルミニウム板A1100、アルミニウムダイキャストADC12、アルミニウム鋳物AC4C、アルミニウム合金板A6063、マグネシウム展伸材AZ31、マグネシウム展伸材AZ91、マグネシウムダイキャストAZ91D、マグネシウム展伸材LZ91といった各種の標準被処理金属試験片を用いた。亜鉛めっきと亜鉛鉄合金めっきとは、めっき後に水洗、硝酸活性67.5硝酸5mLL、室温5秒、水洗を行い、各実施例条件で処理、水洗後に乾燥した。亜鉛ダイキャスト、アルミニウム板、アルミニウム鋳物、アルミニウム合金板、アルミニウムダイキャストにつては、脱脂日本表面化学株製ケイクリン6を30mL/L、50°C、5分、水洗、各実施例条件で処理、水洗、乾燥の工程で処理した。マグネシウム展伸材、マグネシウムダイキャストについては脱脂日本表面化学株製S-0717を30g/L、55°C、5分、水洗、活性化日本表面化学株製ME-410を50mL/L、45°C、2分、水洗、表面調整日本表面化学株製MD-420を100mL/L、55°C、2分、水洗の工程後、各実施例条件で処理、水洗、乾燥、の工程で処理した。各処理液のpH調整は硝酸とアンモニア水を使用した。また実施例121~129に関しては、各素材に適した上記前処理工程後、実施例121~129に記載の処理条件で保護皮膜形成処理、水洗、その後各コーティング処理を行い、乾燥した。コーティング処理にはハイシール272日本表面化学株製、ポリアクリル樹脂型コーティング剤とストロンJコート日本表面化学株製、水分散型シリカ型コーティング剤、ケミパールW410三井化学株製、オレフィン樹脂を使用した。耐食性の評価はJISZ2731に従う塩水噴霧試験を行った。塗装密着性試験は、試験片表面にエポキシ系塗料を塗布し、焼き付け乾燥した後碁盤目状にクロスカットを入れ、沸騰水に30分浸漬後、セロハンテープを圧着させ、これを垂直方向に剥離し評価した。試験条件及び評価結果を表1~12に示す。上記碁盤目試験評価は、以下の基準による。A:はく離無しB:はく離5未満C:はく離10未満D:はく離50未満E:はく離50以上上記塩水噴霧試験評価は、以下の基準による。A:白錆発生無しB:白錆発生5未満C:白錆発生10未満D:白錆発生50未満E:白錆発生50以上また、素材が亜鉛亜鉛合金である実施例1~40、実施例121~123、比較例1~8に関しては、塩水噴霧試験72時間後に評価を行った。素材がアルミニウムアルミニウム合金である実施例41~80、実施例124~126、比較例9~16に関しては、塩水噴霧48時間後に評価を行った。素材がマグネシウムマグネシウム合金である実施例81~120、実施例127~129、比較例17~24に関しては、塩水噴霧試験24時間後に評価を行った。評価実施例の結果から、Aジルコニウム、B硝酸イオン、C芳香族スルホン酸、及び、Dフッ素イオンを含有する液体組成物により保護皮膜を形成することにより、優れた外観耐食性塗装密着性が得られることが確認された。更にE珪酸化合物、芳香族スルホン酸以外の有機酸、アミン、亜鉛、マグネシウム、アルミニウム、カルシウム、コバルト、ニッケル、バナジウム、タングステン、硫酸、塩素、リンの酸素酸、アンモニウムからなる群のうちの1種以上を液体組成物に添加することで耐食性がより良好となることが確認された。一方、比較例の結果からは、上記成分A~Dのうちどれか一つが不足しても優れた外観耐食性塗装密着性が得られないことが確認された。また、上記成分A~Dのうちどれか一つが不足している液体組成物に上記成分Eを添加しても、実施例に匹敵する外観耐食性塗装密着性を得るには至らないことが確認された。